СОСТАВ ДЛЯ ОТДЕЛКИ
FINISHING COMPOSITION

Изобретение относится к составам, применяемых для отделки бетонных и штукатурных поверхностей.
Известны составы, содержащие цемент, известковое тесто, хлористый кальций, сурик железный (а.с. 666146, С04В 28/18, 1977).
Наиболее близким по технической сущности и достигаемому результату является состав, содержащий известковое тесто, молотую минеральную добавку, пигменты, воду (П.Н.Клочанов, А.Е.Суржаненко, И.Ш.Эйдинов. Рецептурно-технологический справочник по отделочным работам. - М.: Стройиздат, 1973, с.75).
Недостатком указанных композиций являются низкая адгезия, прочность, пачкание поверхности покрытий на основе красочных составов.
Задачей изобретения является устранение указанных недостатков.
4
3
2
Поставленная задача решается тем, что состав для отделки бетонных и штукатурных поверхностей, включающий известь-пушонку, наполнитель, воду, содержит в качестве наполнителя окрашенный порошок, полученный осаждением из жидкого стекла при последовательном введении хромофора-сульфата меди CuSО и хлорида железа FеСl и осадителя - хлорида кальция CaCl, при следующем соотношении компонентов, масс.%:
Известь-пушонка 30-45
Указанный порошок - 10-15
Вода - 45-55.
2
4
2
Синтез окрашенного порошка осуществляется осаждением из жидкого натриевого стекла при последовательном введении добавки осадителя - хлористый кальций CaCl и хромофора - медный купорос CuSО и FеСl. Окрашенные порошки состоят из гидросиликатов кальция, гидратированного кремнезема, гидросиликатов металлов-хромофоров размером 90-100 нм, вступающих во взаимодействия с известью, в результате чего повышается прочность известкового покрытия. Дисперсность окрашенных наполнителей характеризуется удельной поверхностью, составляющей от 30 до 40 м/г.
Приготовление состава для отделки осуществляют следующим образом.
3
2
В смеситель любого типа загружают жидкое стекло плотностью 1,46 г/см и разбавляют его водой в соотношении 1:3, перемешивают, после чего вводят хромофор и вновь перемешивают, а затем добавляют хлористый кальций CaCl в виде 15%-ного раствора. Полученный осадок отфильтровывают и перемешивают с расчетным количеством извести-пушонки и воды. Полученную массу перемешивают.
Конкретные примеры составов и их свойства приведены в табл.1, 2.
Таблица 1
Наименование ингредиентов
Составы, мас.%
I
II
III
IV
V
прототип
Известь-пушонка
45
30
40
46
29
30
Наполнитель
10
15
12
8
16
14
Вода
45
55
48
48
55
42
Пигмент
-
-
-
-
-
14
Таблица 2
Наименование показателей
Составы по примерам
I
II
III
IV
V
прототип
Удобонаносимость
хор
хор
хор
неуд
неуд
хор
Время высыхания, мин:
до степени 3
10
15
14
15
12
45
до степени 5
20
25
22
12
10
80
Адгезия, МПа
1,4
1,6
1,2
0,8
1,1
0,6
Прочность при сжатии в возрасте
28 суток, МПа
4,8
5,1
4,2
2,8
4,6
0,8
Пачкание поверхности
Отсутствует
Отсутствует
Отсутствует
Отсутствует
Отсутствует
Имеется
Класс качества внешнего вида
YI
YI
YI
YI
YI
YII